(57)【要約】【課題】画素ごとの開口率を減少させることなく、補助容量を増大させた液晶表示装置及びその製造方法を提供すること。【解決手段】本発明の液晶表示パネル１０Ａは、ＴＦＴのゲート電極Ｇ、走査線１６及び補助容量電極１８ａは厚肉の絶縁膜２５及び薄肉化された絶縁膜部分２６からなる第１の絶縁膜２７で被覆され、補助容量電極１８ａ上の少なくとも一部及び前記補助容量電極１８ａの周縁の少なくとも一部の外側に亘って薄肉化された絶縁膜部分２６のみで被覆され、ドレイン電極Ｄは薄肉化されていない第１の絶縁膜２７上を経て薄肉化された絶縁膜部分２６を被覆するように延在されていることを特徴とする。なお、コンタクトホール３０を補助容量電極１８ａ上の薄肉化されていない第１の絶縁膜２７上のドレイン電極Ｄ上に位置するように形成して画素電極２０とドレイン電極Ｄとを電気的に接続すると、製造時の輝点不良も減少する。【選択図】図２
2008151826.tif 000002
【特許請求の範囲】
【請求項１】
透明基板上にマトリクス状に配置された複数の信号線及び走査線と、前記走査線間に平
行に設けられた幅が太い補助容量電極部分を有する複数の補助容量線と、前記信号線及び
走査線の交点近傍に設けられた薄膜トランジスタと、前記信号線及び走査線により区画さ
れるそれぞれの位置に配置されるとともに前記薄膜トランジスタのドレイン電極に電気的
に接続された画素電極とを備えた液晶表示装置において、
前記薄膜トランジスタのゲート電極、走査線及び補助容量線は第１の絶縁膜で被覆され
ているとともに、前記補助容量電極上の少なくとも一部及び前記補助容量電極の周縁の少
なくとも一部の外側に亘って前記第１の絶縁膜に薄肉化された絶縁膜部分が形成され、
前記ドレイン電極は薄肉化されていない第１の絶縁膜の表面を経て前記薄肉化された絶
縁膜部分を被覆するように延在されていることを特徴とする液晶表示装置。
【請求項２】
前記薄肉化された絶縁膜部分は、前記補助容量電極上の全て及び前記補助容量電極の全
周縁の外側に亘って形成されていることを特徴とする請求項１に記載の液晶表示装置。
【請求項３】
前記画素電極とドレイン電極との間には第２の絶縁膜が形成され、
前記補助容量電極上の薄肉化されていない第１の絶縁膜上のドレイン電極上に位置する
前記第２の絶縁膜にはコンタクトホールが形成され、
前記コンタクトホールを介して前記画素電極と前記ドレイン電極とが電気的に接続され
ていることを特徴とする請求項１に記載の液晶表示装置。
【請求項４】
前記薄肉化された絶縁膜部分は前記信号線に沿う側では前記補助容量電極の周縁の内側
に形成されていることを特徴とする請求項１に記載の液晶表示装置。
【請求項５】
前記薄肉化された絶縁膜部分は複層構造とされた前記第１の絶縁膜のうち最も表面側に
形成された一層であることを特徴とする請求項１に記載の液晶表示装置。
【請求項６】
前記薄肉化された絶縁膜部分は複層構造とされた前記第１の絶縁膜のうち最も透明基板
側に形成された一層であることを特徴とする請求項１に記載の液晶表示装置。
【請求項７】
前記薄肉化された絶縁膜部分は複層構造とされた前記第１の絶縁膜のうち最も厚みの薄
い層で構成されていることを特徴とする請求項１に記載の液晶表示装置。
【請求項８】
前記第１の絶縁膜の厚さは２５００〜５５００Åであり、前記薄肉化された絶縁膜部分
の厚さは５００〜１５００Åであることを特徴とする請求項１〜７のいずれかに記載の液
晶表示装置。
【請求項９】
透明基板上に走査線及び幅が太い補助容量電極部分を有する補助容量線を互いに平行に
複数本配設する工程と、
前記透明基板上の全面を覆うように第１の絶縁膜を形成するとともに、前記補助容量電
極上の少なくとも一部及び前記補助容量電極の周縁の少なくとも一部の外側に亘って前記
第１の絶縁膜に薄肉化された絶縁膜部分を形成する工程と、
前記走査線の一部に形成されるゲート電極に対応する位置の第１の絶縁膜の表面に半導
体層を形成する工程と、
前記走査線に直交するように一部にソース電極が形成された信号線を複数本配設すると
ともに、ドレイン電極を前記第１の絶縁膜の薄肉化されていない部分の表面を経て前記薄
肉化された絶縁膜部分を被覆するように形成する工程と、
を含むことを特徴とする液晶表示装置の製造方法。
【請求項１０】
前記薄肉化された絶縁膜部分を形成する工程は、前記第１の絶縁膜を複数回に分けて複
数層に形成する工程と、その内の少なくとも一層を除去する工程を含むことを特徴とする
請求項９に記載の液晶表示装置の製造方法。
【請求項１１】
前記薄肉化された絶縁膜部分を形成する工程は、前記第１の絶縁膜を複数回に分けて複
数層に形成する際に最初に形成した層を除去する工程であることを特徴とする請求項９に
記載の液晶表示装置の製造方法。
【請求項１２】
前記薄肉化された絶縁膜部分を形成する工程は、前記第１の絶縁膜を複数回に分けて複
数層に形成した後に最後に形成した層を除去する工程であることを特徴とする請求項９に
記載の液晶表示装置の製造方法。
【発明の詳細な説明】
【技術分野】
【０００１】
本発明は液晶表示装置に関し、特に補助容量を形成するコンデンサの効率をより高くす
るとともに、画素ごとの開口率を減少させることなく補助容量を増大させ、しかも、製造
時に輝点不良の発生が少なく、比較的小さな画素面積ないしは高精細化された画素を有す
る液晶表示装置であっても、フリッカやクロストークが少なく、良好な表示画質が得られ
る液晶表示装置及びその製造方法に関する。
【背景技術】
【０００２】
近年、情報通信機器のみならず一般の電気機器においても液晶表示装置が多く利用され
ている。このような液晶表示装置は、その表面にマトリクス状に走査線及び信号線を形成
し、この両配線により囲まれた領域に液晶駆動用のスイッチング素子である薄膜トランジ
スタ（Thin Film Transistor. 以下、「ＴＦＴ」という。）、液晶に電圧を印加する画素
電極及び信号を保持するための補助容量を形成する補助容量線及び補助容量電極が形成さ
れたアレイ基板と、表面に赤（Ｒ）、緑（Ｇ）、青（Ｂ）等のカラーフィルタ層及び共通
電極等が形成された対向基板とを有し、両基板間に液晶が封入された構成を備えている。
【０００３】
アレイ基板に形成される補助容量電極は、信号線から供給される信号の電荷を一定期間
保持する補助容量を形成するために設けられるものであり、補助容量は、この補助容量電
極とＴＦＴのドレイン電極ないしは画素電極の一部を電極とし、ＴＦＴのゲート電極を覆
うゲート絶縁膜を誘電体として補助容量コンデンサを形成することにより設けられている
。なお、この補助容量線及び補助容量電極は一般的にアルミニウム、モリブデンあるいは
クロムなどの遮光性導電部材から形成されている。そして、例えば液晶表示装置の１画素
分の概略平面図である図９に示すように、補助容量線５１及び補助容量電極５２をＴＦＴ
５３から離れた位置の各画素の略中央部に設けることが普通に行われている。
【０００４】
補助容量は、液晶表示装置のフリッカあるいはクロストークを防止する観点から、その
容量を大きくする必要がある。しかしながら、近年の技術革新に伴って液晶表示装置の小
型化・高精細化が進展したことにより、個々の画素サイズが小さくなったため、図９に記
載されたような構成の液晶表示装置５０における補助容量線５１ないしは補助容量電極５
２の配置では、補助容量線５１及び補助容量電極５２が遮光性であるため、画素ごとの開
口率を考慮すると補助容量を大きくとるために補助容量線５１ないし補助容量電極５２自
体を太くすることは現実的に採用困難である。
【０００５】
上記のような問題点を解決するものとして、補助容量電極の大きさを変えずに従来例の
ものよりも補助容量を大きくした液晶表示装置の発明が開示されている。この下記特許文
献１に開示された液晶表示装置９０のアレイ基板を図１０及び図１１を用いて説明する。
なお、図１０は下記特許文献１に開示されているアレイ基板の数画素分の平面図であり、
図１１（ａ）〜図１１（ｇ）は図１０のアレイ基板の製造工程を順に示す部分断面図であ
る。
【０００６】
まず、ガラス板からなる絶縁性基板９１上にＩＴＯ（Indium Tin Oxide）ないしＩＺＯ
（Indium Zinc Oxide）からなる補助容量線９２をパターン形成する。次に、ゲート金属
膜９３を形成しパターニングする（図１１（ａ））。更に、プラズマＣＶＤ等によって、
ＳｉＮＸあるいはＳｉＯＸからなる絶縁膜９４、活性層としての例えばａ−Ｓｉからなる
非晶質半導体膜９５、更に、不純物をドープした例えばｎ＋ａ−Ｓｉ膜からなるオーミッ
クコンタクト用半導体膜９６を連続して形成する（図１１（ｂ））。このとき、絶縁膜の
膜厚Ｘは、ドレイン・ゲート、ソース・ゲート間のショートが発生しないように充分厚く
、例えばＸ＝４０００Åに設定する。
【０００７】
次に、オーミックコンタクト用半導体膜９６と非晶質半導体膜９５とを同一のレジスト
でパターンにエッチングする（図１１（ｃ））。そして、補助容量線９２と、後工程で形
成される画素電極９７とが重なる部分を開口パターン（図１０の破線部分）として残した
レジスト（図１１には図示せず）をコートし、絶縁膜９４用のエッチャントにより、補助
容量用絶縁膜として所望の膜厚Ｙ＝２０００Åにまで薄くなるようにエッチングする（図
１１（ｄ））。
【０００８】
次に、ＩＴＯからなる画素電極９７を形成パターニングする（図１１（ｅ））。更にド
レイン、及びソース用金属膜９８を形成パターニングし（図１１（ｆ））、ＴＦＴのチャ
ネル部に残されたオーミックコンタクト用半導体膜９６をエッチング除去すると液晶表示
装置用アレイ基板が完成する（図１１（ｇ））。このような構成により得られたアレイ基
板を液晶物質を介して共通電極基板に対向配置することにより液晶表示装置９０が得られ
る。
【０００９】
このような従来技術においては、補助容量線９２及び画素電極９７がコンデンサの電極
の電極に相当し、補助容量線９２と画素電極９７との間に存在する絶縁膜９４がコンデン
サの誘電体に相当するが、ゲート金属膜９３上の絶縁膜９４の厚さがＸ＝４０００Åであ
るのに対し補助容量線９２上の絶縁膜の厚さがＹ＝２０００Åとなされているから、ドレ
イン・ゲート、ソース・ゲート間のショートは発生し難くなっているとともに、補助容量
線９２の面積を広くしなくても必要な補助容量を確保できるという効果を奏するものであ
る。
【００１０】
しかしながら、下記特許文献１に開示されている液晶表示装置９０のアレイ基板におい
ては、補助容量線の表面のゲート絶縁膜の厚さのみをエッチングによって部分的に薄くす
ることにより、ゲート絶縁膜によって覆われるゲート電極及び走査線と他の部材との間の
電気的絶縁性を保ったまま補助容量を増大させているため、従来例の補助容量電極を用い
た場合に比すればより大きな補助容量を確保できるが、補助容量線９２としてゲート金属
膜９３とは異なるＩＴＯ等の透明導電性材料を使用しているために工数が増えることとな
り、しかも、画素電極と重なっている補助容量線の面積が大きいため、開口率については
依然として改善の余地が存在する。
【００１１】
一方、発明者らは、下記特許文献１に開示されている液晶表示装置９０の問題点を解決
すべく、補助容量を形成するコンデンサの一方の電極となる補助容量線と対になる電極と
してＴＦＴのドレイン電極を延在させて使用するとともに、補助容量線とドレイン電極と
の間の距離をより短くするために、両者間にゲート絶縁膜に換えてゲート絶縁膜よりも薄
肉化された絶縁膜部分を介在させることにより、特に工数の増加や開口率の低下をもたら
すことなく補助容量コンデンサの容量を増大させることができることを見出し、既に特願
２００６−１８４１１５号（以下、「先願」という。）として特許出願している。
【００１２】
この先願の明細書及び図面に記載されている液晶表示装置を図１２〜図１５を用いて説
明する。なお、図１２は、先願発明の液晶表示装置の一画素に相当する部分を拡大し、カ
ラーフィルタ基板を透視して示した平面図であり、図１３は図１２の液晶表示装置のＢ−
Ｂ線で切断した状態を示す側断面図である。また、図１４（ａ）〜図１４（ｇ）は図１２
のアレイ基板を製造する製造工程を示す断面図であり、図１５（ａ）〜図１５（ｅ）は図
１４（ｇ）に引き続く図１２のアレイ基板を製造する製造工程を示す断面図である。なお
、図１４及び図１５はいずれも図１２のＢ−Ｂ線において切断した断面の状態を示すもの
である。
【００１３】
先願の液晶表示装置１０Ｄは、ガラス等からなる透明基板１１、１２上に各種配線等が
形成されたアレイ基板１３及びカラーフィルタ基板１４からなる一対の基板の表面外周部
をシール材（図示省略）により貼り合わせ、その内部に液晶１５を注入することにより作
製される。
【００１４】
アレイ基板１３及びカラーフィルタ基板１４上（内面側）には種々の配線等が形成され
ており、そのうちアレイ基板１３には、マトリクス状に形成された複数本の走査線１６及
び信号線１７と、複数本の走査線１６間に設けられ、この走査線１６と平行な複数本の補
助容量線１８と、ソース電極Ｓ、ゲート電極Ｇ、ドレイン電極Ｄ、及びアモルファスシリ
コン（ａ−Ｓｉ）等からなる半導体層１９からなる薄膜トランジスタＴＦＴと、走査線１
６と信号線１７とで囲まれた領域を覆う画素電極２０と、が設けられている。そして、画
素電極２０とドレイン電極Ｄとの間に電気的接続を形成するためのコンタクトホール３０
が補助容量電極１８ａに対応する位置に形成されているが、この部分の構成については、
以下において、図１４及び図１５を用いて詳細に説明する。
【００１５】
カラーフィルタ基板１４には、アレイ基板１３の画素領域に合わせてマトリクス状に設
けられたブラックマトリクス２１と、このブラックマトリクス２１により囲まれた領域に
設けられる例えば赤（Ｒ）、緑（Ｇ）、青（Ｂ）等のカラーフィルタ２２と、アレイ基板
側の電極に電気的に接続されカラーフィルタを覆うように設けられた共通電極２３とが通
常設けられている。そして、アレイ基板１３とカラーフィルタ基板１４、及びシール材に
より囲まれた領域には基板間距離を均一にするための柱状スペーサ等が必要に応じて複数
個配設されているとともに、液晶１５が封入されている。
【００１６】
次に上述の液晶表示装置１０Ｄのアレイ基板１３の製造工程を図１４及び図１５を参照
して以下に示す。先ず、図１４（ａ）に示すように、透明基板１１上に所定厚のアルミニ
ウム、モリブデン、クロムあるいはこれらの合金からなる導電物質層２４を成膜する。そ
して、図１４（ｂ）に示すように、周知のフォトリソグラフィー法を用いてパターニング
することによりその一部をエッチングにより除去し、横方向に伸びる複数本の走査線１６
と、これら複数本の走査線１６間に補助容量線１８とを形成する。なお、図１４（ｂ）に
おいては走査線１６から伸びるゲート電極Ｇと補助容量線１８の一部を幅広とすることに
より形成された補助容量電極１８ａが示されている。また、ここで示す走査線１６及び補
助容量線１８は、アルミニウムとモリブデンからなる多層構造の配線として示している。
これは、アルミニウムは抵抗値が小さいという長所を持っているが、その反面、腐食しや
すい、ＩＴＯとの接触抵抗が高いなどの欠点があるため、アルミニウムをモリブデンで覆
った多層構造にすることでそうした欠点を改善できる。
【００１７】
次に、図１４（ｃ）に示すように、前記工程によって走査線１６と補助容量線１８が形
成された透明基板１１上を覆うように所定厚さの厚肉の絶縁膜２５が成膜される。この厚
肉の絶縁膜２５としては窒化シリコンなどからなる透明な無機絶縁性材料が用いられ、ま
た、この厚肉の絶縁膜２５の厚さは走査線１６及びゲート電極Ｇの絶縁性に関わるため２
０００〜４５００Åの範囲とすることが好ましく、より好ましくは２８００Å以上とする
とよい。次いで、図１４（ｄ）に示すように、この厚肉の絶縁膜２５の補助容量電極１８
ａ上に位置する部分のみエッチングにより除去して窓部Ｗを形成する。
【００１８】
また、上記工程が完了した後、図１４（ｅ）に示すように、透明基板１１上を覆うよう
に薄肉化された絶縁膜部分２６を成膜する。この薄肉化された絶縁膜部分２６は厚肉の絶
縁膜２５及び前述のエッチングにより厚肉の絶縁膜２５が除去された補助容量電極１８ａ
上に成膜されるので、走査線１６及びゲート電極Ｇは厚肉の絶縁膜２５と薄肉化された絶
縁膜部分２６の両方によって被覆され、この２層膜で厚さ２５００〜５５００Åの第１の
絶縁膜（ゲート絶縁膜とも言われる）２７を構成する。そして補助容量電極１８ａは薄肉
化された絶縁膜部分２６によってのみ被覆されている。なお、この薄肉化された絶縁膜部
分２６の材料としては厚肉の絶縁膜２５と同一材料、すなわち窒化シリコンからなるもの
であっても良く、また別の絶縁膜、例えば酸化シリコンなどでもよい。その肉厚は厚肉の
絶縁膜２５よりも薄肉であればよく、好ましくは５００〜１５００Åとし、更に好ましく
は１０００Å前後、例えば８００〜１２００Åとする。
【００１９】
次に、図１４（ｆ）に示すように、この薄肉化された絶縁膜部分２６上にシリコン層、
例えばａ−Ｓｉを１８００Åの厚さで成膜するとともにその表面にｎ＋ａ−Ｓｉ層からな
るオーミックコンタクト層（図示せず）を５００Åの厚さに成膜する。そして、図１４（
ｇ）に示すように、ゲート電極Ｇを覆う部分を残してａ−Ｓｉ層及びｎ＋ａ−Ｓｉ層をエ
ッチングにより除去し、ＴＦＴの一部となる半導体層１９を形成する。
【００２０】
そして同様の手法により、透明基板１１上に導電性物質を成膜し、図１５（ａ）に示す
ように、走査線１６に直交する方向に延びる複数本の信号線１７、この信号線１７から延
設され半導体層１９に接続されるソース電極Ｓ、及び、補助容量電極１８ａ上を覆うとと
もに一端が半導体層１９に接続されるドレイン電極Ｄをパターニングする。これにより、
透明基板１１の走査線１６と信号線１７との交差部近傍にはスイッチング素子となるＴＦ
Ｔが形成される。
【００２１】
更にまた、図１５（ｂ）に示すように、これらの各種配線を覆うように透明基板１１上
に表面の安定化のための無機絶縁材料からなる第２の絶縁膜（保護絶縁膜ないしパッシベ
ーション膜とも言われる）２８を成膜し、続いて、図１５（ｃ）に示すように、アレイ基
板１３の表面を平坦化するための有機絶縁材料からなる層間膜２９を成膜する。
【００２２】
そして、図１５（ｄ）に示すように、この層間膜２９の補助容量電極１８ａ上に位置す
る部分の層間膜２９及び第２の絶縁膜２８を取り除いてコンタクトホール３０を形成した
後、最後に、図１５（ｅ）に示すように、走査線１６及び信号線１７によって囲まれた１
画素領域ごとに例えばＩＴＯ又はＩＺＯからなる画素電極２０を形成する。このとき好ま
しくはその一部が走査線１６及び信号線１７上に位置し、かつ隣接する画素電極２０同士
が非接続状態となるように設ける。以上の工程によりアレイ基板１３が製造される。
【００２３】
上述した製造方法によって形成されたアレイ基板１３の補助容量は、下電極が補助容量
電極１８ａであり、上電極が画素電極２０に接続されたドレイン電極Ｄであり、誘電体が
薄肉化された絶縁膜部分２６であるコンデンサ構造からなる。そのため、誘電体として機
能する部分は、従来技術のように誘電体が２５００〜５５００Åのゲート絶縁膜よりも薄
肉な厚さ５００〜１５００Åの絶縁膜であるので、コンデンサ容量を飛躍的に増大させる
ことができる。また、ゲート電極Ｇ及び走査線１６は厚肉の絶縁膜２５と薄肉化された絶
縁膜部分２６とからなる厚さ２５００〜５５００Åの２層構造の第１の絶縁膜２７によっ
て被覆されているので、その絶縁性は十分に確保されている。
【特許文献１】特許第２５８４２９０号公報（特許請求の範囲、２頁４欄３０行〜３頁５欄１７行、図１、図２）
【特許文献２】特願２００６−１８４１１５号
【発明の開示】
【発明が解決しようとする課題】
【００２４】
上述の先願発明に係る液晶表示装置１０Ｄによれば、コンデンサの誘電体として作用す
る薄肉化された絶縁膜部分２６の厚さを薄くすることでコンデンサ容量を増大させること
ができるため、補助容量を構成する電極部分を小さくでき、その結果として画素の開口率
を上げることができ、更に、ドレイン電極Ｄが補助容量を構成する電極を兼ねているため
、補助容量形成用の電極としてドレイン電極Ｄ以外に特別に電極（導電層）を設ける場合
よりも画素内の遮光部分を少なくすることができ、開口率をより向上することができると
いう優れた効果を奏するものである。
【００２５】
しかしながら、上述の先願発明に係る液晶表示装置１０Ｄによれば、平面視で補助容量
電極１８ａの外縁よりも内側に薄肉化された絶縁膜部分２６を形成しているため、補助容
量の一部は薄肉化されていないゲート絶縁膜と同じ膜厚の第１の絶縁膜２７が存在する位
置に形成されてしまうため、このままの構成では更なる補助容量の増大化を達成すること
は困難である。
【００２６】
発明者らは、特に上記先願発明の補助容量増大化の問題点を解決すべく種々検討を重ね
た結果、補助容量電極上に形成された薄肉化された絶縁膜部分を補助容量線ないし補助容
量電極の外側から形成することによって補助容量形成領域をより広げることができるため
、補助容量の増大化を達成できることを見出し、本発明を完成するに至ったのである。
【００２７】
すなわち、本発明は、補助容量を形成するコンデンサの効率をより高くするとともに、
画素ごとの開口率を減少させることなく補助容量を増大させ、比較的小さな画素面積ない
しは高精細化された画素を有する液晶表示装置であっても、フリッカやクロストークが少
なく、良好な表示画質が得られる液晶表示装置及びその製造方法を提供することにある。
【課題を解決するための手段】
【００２８】
本発明の上記第１の目的を達成するため、本発明の液晶表示装置は、
透明基板上にマトリクス状に配置された複数の信号線及び走査線と、前記走査線間に平
行に設けられた幅が太い補助容量電極部分を有する複数の補助容量線と、前記信号線及び
走査線の交点近傍に設けられた薄膜トランジスタと、前記信号線及び走査線により区画さ
れるそれぞれの位置に配置されるとともに前記薄膜トランジスタのドレイン電極に電気的
に接続された画素電極とを備えた液晶表示装置において、
前記薄膜トランジスタのゲート電極、走査線及び補助容量線は第１の絶縁膜で被覆され
ているとともに、前記補助容量電極上の少なくとも一部及び前記補助容量電極の周縁の少
なくとも一部の外側に亘って前記第１の絶縁膜に薄肉化された絶縁膜部分が形成され、
前記ドレイン電極は前記補助容量電極上の薄肉化されていない第１の絶縁膜の表面を経
て前記薄肉化された絶縁膜部分を被覆するように延在されていることを特徴とする。
【００２９】
また、本発明は、上記液晶表示装置において、前記薄肉化された絶縁膜部分は、前記補
助容量電極上の全て及び前記補助容量電極の全周縁の外側に亘って形成されていることを
特徴とする。
【００３０】
また、本発明は、上記液晶表示装置において、
前記画素電極とドレイン電極との間には第２の絶縁膜が形成され、
前記補助容量電極上の薄肉化されていない第１の絶縁膜上のドレイン電極上に位置する
前記第２の絶縁膜にはコンタクトホールが形成され、
前記コンタクトホールを介して前記画素電極と前記ドレイン電極とが電気的に接続され
ていることを特徴とする。
【００３１】
また、本発明は、上記液晶表示装置において、前記薄肉化された絶縁膜部分は前記信号
線に沿う側では前記補助容量電極の周縁の内側に形成されていることを特徴とする。
【００３２】
また、本発明は、上記液晶表示装置において、前記薄肉化された絶縁膜部分は複層構造
とされた前記第１の絶縁膜のうち最も表面側に形成された一層であることを特徴とする。
【００３３】
また、本発明は、上記液晶表示装置において、前記薄肉化された絶縁膜部分は複層構造
とされた前記第１の絶縁膜のうち最も透明基板側に形成された一層であることを特徴とす
る。
【００３４】
また、本発明は、上記液晶表示装置において、前記薄肉化された絶縁膜部分は複層構造
とされた前記第１の絶縁膜のうち最も厚みの薄い層で構成されていることを特徴とする。
【００３５】
また、本発明は、上記液晶表示装置において、前記第１の絶縁膜の厚さは２５００〜５
５００Åであり、前記薄肉化された絶縁膜部分の厚さは５００〜１５００Åであることを
特徴とする。
【００３６】
更に、本発明の上記第２の目的を達成するため、本発明の液晶表示装置の製造方法の発
明は、
透明基板上に走査線及び幅が太い補助容量電極部分を有する補助容量線を互いに平行に
複数本配設する工程と、
前記透明基板上の全面を覆うように第１の絶縁膜を形成するとともに、前記補助容量電
極上の少なくとも一部及び前記補助容量電極の周縁の少なくとも一部の外側に亘って前記
第１の絶縁膜に薄肉化された絶縁膜部分を形成する工程と、
前記走査線の一部に形成されるゲート電極に対応する位置の第１の絶縁膜の表面に半導
体層を形成する工程と、
前記走査線に直交するように一部にソース電極が形成された信号線を複数本配設すると
ともに、ドレイン電極を前記第１の絶縁膜の薄肉化されていない部分の表面を経て前記薄
肉化された絶縁膜部分を被覆するように形成する工程と、
を含むことを特徴とする。
【００３７】
また、本発明は、上記液晶表示装置の製造方法において、前記薄肉化された絶縁膜部分
を形成する工程は、前記第１の絶縁膜を複数回に分けて複数層に形成する工程と、その内
の少なくとも一層を除去する工程を含むことを特徴とする。
【００３８】
また、本発明は、上記液晶表示装置の製造方法において、前記薄肉化された絶縁膜部分
を形成する工程は、前記第１の絶縁膜を複数回に分けて複数層に形成する際に最初に形成
した層を除去する工程であることを特徴とする。
【００３９】
また、本発明は、上記液晶表示装置の製造方法において、前記薄肉化された絶縁膜部分
を形成する工程は、前記第１の絶縁膜を複数回に分けて複数層に形成した後に最後に形成
した層を除去する工程であることを特徴とする。
【発明の効果】
【００４０】
本発明は上記構成を備えることにより、以下に示すような優れた効果を奏する。すなわ
ち、本発明の液晶表示装置によれば、補助容量電極上の一部の表面に設けられた第１の絶
縁膜の薄肉化された絶縁膜部分上に画素電極に接続されたドレイン電極が延在されている
が、この薄肉化された絶縁膜部分の厚さは補助容量電極の周囲を覆う第１の絶縁膜の厚さ
よりも薄くなっており、この薄肉化された絶縁膜部分が補助容量の誘電体層を形成するた
め、補助容量を飛躍的に大きくでき、以って補助容量電極の面積を大きくすることなく、
クロストークやフリッカ等の表示不良を抑制することができる液晶表示装置が得られる。
【００４１】
すなわち、第１の絶縁膜は本来層間の絶縁性を保つ目的で透明基板全体にわたって均一
の厚さに設けられるが、特にＴＦＴの一端子となるゲート電極上ではＴＦＴの静電耐圧を
維持するためにゲート絶縁膜として機能する第１の絶縁膜の厚さを薄くすることは不可能
である。しかしながら、本発明の液晶表示装置のように、補助容量電極の表面の一部に第
１の絶縁膜の薄肉化された絶縁膜部分を形成することで、特に第１の絶縁膜全体の厚さを
薄くすることなく補助容量電極上に薄肉化された絶縁膜部分を形成できるので、他の構成
に何ら悪影響を与えることなく上述した効果を奏することが可能となる。
【００４２】
加えて、本発明の液晶表示装置によれば、薄肉化された絶縁膜部分を補助容量電極上の
少なくとも一部及び前記補助容量電極の周縁の少なくとも一部の外側に亘って形成される
ように設けたため、補助容量電極の表面に膜厚が厚い第１の絶縁膜で被覆されている部分
を少なくすることができ、補助容量電極の表面の多くの領域を薄肉化された絶縁膜で被覆
された補助容量形成領域として利用することができるようになり、更に補助容量を増大さ
せることができるようになる。また、この薄肉化された絶縁膜部分上にドレイン電極を延
在させることによって補助容量電極を形成することができるため、遮光性の補助容量を効
率よく配置することができ、開口率が向上する。
【００４３】
なお、本発明の液晶表示装置においては、薄肉化された絶縁膜部分を補助容量電極上の
少なくとも一部及び補助容量電極の周縁の少なくとも一部の外側に亘って形成しているが
、補助容量電極の上の全ての絶縁膜を薄肉化するとともに、保持容量電極の周縁全てに亘
ってその外側にまで絶縁膜の薄肉化を形成してもよい。このようにすることで、補助容量
を最も効率的に確保することができる。
【００４４】
また、本発明の液晶表示装置においては、コンタクトホールの形成位置を補助容量線上
の第１の絶縁膜上のドレイン電極上の位置としたため、先願発明のような薄肉化された絶
縁膜部分上にコンタクトホールを形成した場合と比すると、第１の絶縁膜の厚さは薄肉化
された絶縁膜部分の厚さよりも厚いために、このコンタクトホール形成位置でのドレイン
電極と補助容量電極との間に短絡が少なくなるため、製造時に輝点不良の発生が少ない液
晶表示パネルが得られる。
【００４５】
また、単に補助容量形成領域を最大限に確保するためには薄肉化された絶縁膜部分を信
号線に沿う位置まで形成すればよいが、補助容量が形成される部分と信号線とは通常かな
り接近しているため、第１の絶縁膜の薄肉化された部分を信号線の近くまで形成しておく
と、製造時に信号線の位置がずれた場合に、第１の絶縁膜の薄肉化された部分と薄肉化さ
れていない部分との段差部分に信号線が形成される恐れが生じてしまう。従って、本発明
の液晶表示装置のように、薄肉化された絶縁膜部分を前記信号線に沿う側では前記補助容
量電極の周縁の内側に形成することにより、信号線が形成される部分において広い範囲に
わたって平坦な絶縁膜部分を確保することができ、製造時に信号線の位置が多少ずれたと
しても、信号線が絶縁膜の段差部にかかる恐れがない。このような構成は特に高精細なパ
ネルになればなるほど、一つの画素が小さくなり、補助容量が形成される部分と信号線と
が接近してくるため、有効な構成となる。
【００４６】
また、本発明の液晶表示装置によれば、第１の絶縁膜を複層構造とし、前記補助容量電
極上の薄肉化された絶縁膜部分がその複数層のうちの一層、すなわち、第１の絶縁膜の最
も表面側に形成された層、あるいは最も透明基板側に形成された層から構成されるものと
すれば、例えば第１の絶縁膜の各層にエッチング特性の異なる材料を用い、不要な層のみ
をエッチングにより除去することで、上述の薄い絶縁層を容易に形成することができるよ
うになる。また、この絶縁層として用いられる層を第１の絶縁膜の各層のうち最も薄い層
とすれば、容易に補助容量コンデンサの容量を増大させることができるようになる。
【００４７】
また、本発明の液晶表示装置によれば、補助容量電極上の絶縁層の薄い部分のエッジを
補助容量電極のエッジよりも内側に位置させているので、補助容量を構成する上電極と走
査線との間に十分な間隔を取りながら、また補助容量電極のエッジ付近における補助容量
を構成する上電極と下電極の静電耐圧を確保しながら、補助容量の容量を大きくすること
ができる。
【００４８】
また、本発明の液晶表示装置によれば、第１の絶縁膜の厚さが２５００〜５５００Åと
絶縁性を損なわない程度の肉厚が保たれているとともに、絶縁層は５００〜１５００Åと
薄肉になっているので、コンデンサの容量を大きくすることができる。なお、第１の絶縁
膜の厚さとしてはより好ましくは２８００Å以上とし、絶縁層の厚さはより好ましくは１
０００Å前後とする。
【００４９】
更に、本発明の液晶表示装置の製造方法によれば、上記発明の効果を奏する液晶表示装
置を容易に製造することができる。
【００５０】
また、本発明の液晶表示装置の製造方法によれば、第１の絶縁膜を複数回に分けて複数
層に形成し、前記補助容量電極上に形成された複数層の絶縁層のうちの一層、すなわち、
第１の絶縁膜の最初に形成された層、あるいは最後に形成された層を除去するようにした
ので、簡単に補助容量電極の表面の一部に第１の絶縁膜よりも薄い厚さの薄肉化された絶
縁膜部分を形成することができる。この場合、複層構造の第１の絶縁膜形成材料として窒
化ケイ素、酸化ケイ素等を使用することができ、それぞれの層を異なる材料からなるもの
としても同じ材料からなるものとしてもよい。
【発明を実施するための最良の形態】
【００５１】
以下、図面を参照して本発明の最良の実施形態を説明する。但し、以下に示す実施形態
は、本発明の技術思想を具体化するための液晶表示装置及びその製造方法を例示するもの
であって、本発明をこの液晶表示装置及びその製造方法に特定することを意図するもので
はなく、特許請求の範囲に含まれるその他の実施形態のものも等しく適応し得るものであ
る。なお、以下に示す実施例の液晶表示装置としては透過型の液晶表示装置について説明
するが、本発明の液晶表示装置は透過型に限らず、半透過型あるいは反射型の液晶表示装
置についても適応可能であることは明白である。
【実施例１】
【００５２】
図１は本発明の実施例１に係る液晶表示装置の一画素に相当する部分を拡大し、かつ他
方基板、例えばカラーフィルタ基板を透視して示した平面図であり、図２（ａ）は図１の
液晶表示装置のＡ−Ａ線で切断した状態を示す側断面図であり、図２（ｂ）は図１の液晶
表示装置のアレイ基板部分をＢ−Ｂ線で切断した状態を示す側断面図であり、図３（ａ）
〜図３（ｇ）は図１のアレイ基板を製造する製造工程を示す断面図であり、図４（ａ）〜
図４（ｅ）は図３（ｇ）に引き続く図１のアレイ基板を製造する製造工程を示す断面図で
ある。図３（ａ）〜図３（ｇ）及び図４（ａ）〜図４（ｅ）はいずれも図１のＡ−Ａ線及
びＢ−Ｂ線において切断した断面の状態を示すものである。
【００５３】
本実施例１の液晶表示装置１０Ａは、ガラス等からなる透明基板１１、１２上に各種配
線等が形成されたアレイ基板１３及びカラーフィルタ基板１４からなる一対の基板の表面
外周部をシール材（図示省略）により貼り合わせ、その内部に液晶１５を注入することに
より作製される。
【００５４】
アレイ基板１３及びカラーフィルタ基板１４上（内面側）には種々の配線等が形成され
ており、そのうちアレイ基板１３には、マトリクス状に形成された複数本の走査線１６及
び信号線１７と、複数本の走査線１６間に設けられ、この走査線１６と平行な複数本の補
助容量線１８及び補助容量電極１８ａと、ゲート電極Ｇ、ソース電極Ｓ、ドレイン電極Ｄ
、及び半導体層１９からなる薄膜トランジスタＴＦＴと、走査線１６と信号線１７とで囲
まれた領域を覆う画素電極２０と、が設けられている。
【００５５】
なお、ＴＦＴのゲート電極Ｇは走査線１６と接続されており、ソース電極Ｓは信号線１
７と接続されている。また、ＴＦＴの半導体層１９としてはポリシリコン（ｐ−Ｓｉ）又
はアモルファスシリコン（ａ−Ｓｉ）が通常用いられるがこれに限られずアクティブ素子
であればよい。そして、この実施例１の液晶表示パネル１０Ａにおいては、補助容量電極
１８ａ上の構成及びコンタクトホール３０の形成位置に特徴があるが、これらの具体的構
成はアレイ基板１３の製造工程を示す図３及び図４により説明する。
【００５６】
カラーフィルタ基板１４には、アレイ基板１３の画素領域に合わせてマトリクス状に設
けられたブラックマトリクス２１と、このブラックマトリクス２１により囲まれた領域に
設けられる赤（Ｒ）、緑（Ｇ）、青（Ｂ）等のカラーフィルタ２２と、アレイ基板側の電
極に電気的に接続されカラーフィルタを覆うように設けられた共通電極２３とが通常設け
られている。ただし、本発明はこれに限定されることなく、横電界方式の場合には共通電
極がない場合もあるし、白黒表示であればカラーフィルタがない場合もあるし、色補完型
のカラー表示の場合には三原色ではなくもっと多種類のカラーフィルタで構成する場合も
ある。
【００５７】
そして、アレイ基板１３とカラーフィルタ基板１４、及びシール材により囲まれた領域
には基板間距離を均一にするための柱状スペーサ等が必要に応じて複数個配設されている
とともに、液晶１５が封入されている。
【００５８】
次に上述の液晶表示装置１０Ａのアレイ基板１３の製造工程を図３（ａ）〜図３（ｇ）
及び図４（ａ）〜図４（ｅ）により説明する。先ず、図３（ａ）に示すように、透明基板
１１上に所定厚のアルミニウム、モリブデン、クロムあるいはこれらの合金からなる導電
物質層２４を成膜する。そして、図３（ｂ）に示すように、周知のフォトリソグラフィー
法を用いてパターニングすることによりその一部をエッチングにより除去し、横方向に伸
びる複数本の走査線１６と、これら複数本の走査線１６間に補助容量線１８とを形成する
。なお、図３（ｂ）においては走査線１６から伸びるゲート電極Ｇと補助容量線１８の一
部を幅広とすることにより形成された補助容量電極１８ａが示されている。また、ここで
示す走査線１６及び補助容量線１８は、アルミニウムとモリブデンからなる多層構造の配
線として示している。これは、アルミニウムは抵抗値が小さいという長所を持っているが
、その反面、腐食しやすい、ＩＴＯとの接触抵抗が高いなどの欠点があるため、アルミニ
ウムをモリブデンで覆った多層構造にすることでそうした欠点を改善できる。
【００５９】
次に、図３（ｃ）に示すように、前記工程によって走査線１６と補助容量線１８が形成
された透明基板１１上を覆うように所定厚さの厚肉の絶縁膜２５を成膜する。この厚肉の
絶縁膜２５としては窒化シリコンなどからなる透明な無機絶縁材料が用いられ、また、こ
の厚肉の絶縁膜２５の厚さは走査線１６及びゲート電極Ｇの絶縁性に関わるため２０００
〜４５００Åの範囲とすることが好ましく、より好ましくは２８００Å以上とするとよい
。次いで、図３（ｄ）に示すように、この厚肉の絶縁膜２５のゲート電極Ｇから離間して
いる側において、補助容量電極１８ａと走査線１６の間から反対側の補助容量電極１８ａ
の周縁の外側に亘ってエッチングにより除去して窓部Ｗを形成する。
【００６０】
この際、信号線１７に沿う側の窓部Ｗは、補助容量電極１８ａの周縁の内側となるよう
にする。これは窓部Ｗを補助容量電極１８ａの周縁の外側にまで形成しておくと、窓部Ｗ
の境界部分、つまり厚肉の絶縁膜２５がある部分とない部分によって生じる段差部分が、
後の工程で作成される信号線１７に極めて接近して存在してしまうことになる。このとき
、信号線１７の位置にずれが生じると、窓部Ｗの境界部分に信号線１７が形成される恐れ
があり、信号線１７に断線や、変形が生じる恐れが生じてしまうからである。したがって
信号線１７に沿う窓部Ｗを補助容量電極１８ａの周縁の内側としておくと、信号線１７を
形成する領域において厚肉の絶縁膜２５だけからなる平坦な部分を広く確保することがで
きるので、多少信号線１７の位置にずれが生じても信号線１７に断線や変形は生じない。
特に高精細の液晶表示装置になってくると、一つの画素の大きさが小さくなり、補助容量
が形成される領域と信号線とが極めて近くなるため、信号線１７に沿う窓部Ｗは、補助容
量電極１８ａの周縁の内側としておいて方がよい。
【００６１】
また、上記工程が完了した後、図３（ｅ）に示すように、透明基板１１上を覆うように
厚肉の絶縁膜２５より薄肉な薄肉化された絶縁膜部分２６を成膜する。この薄肉化された
絶縁膜部分２６は厚肉の絶縁膜２５及び前述のエッチングにより厚肉の絶縁膜２５が除去
された補助容量電極１８ａ上に成膜されるので、走査線１６及びゲート電極Ｇは厚肉の絶
縁膜２５と薄肉化された絶縁膜部分２６の両層によって被覆され、この２層膜で厚さ２５
００〜５５００Åのゲート絶縁膜として機能する第１の絶縁膜２７が構成される。また、
補助容量電極１８ａには、厚肉の絶縁膜２５と薄肉化された絶縁膜部分２６の両層からな
る第１の絶縁膜２７によって被覆された領域ｘと、薄肉化された絶縁膜部分２６によって
のみ被覆された補助容量形成領域ｙ（図１も参照）とが形成される。なお、この薄肉化さ
れた絶縁膜部分２６の材料としては厚肉の絶縁膜２５と同一材料、すなわち窒化シリコン
からなるものであっても良く、また別の絶縁膜、例えば酸化シリコンなどでもよい。その
肉厚は厚肉の絶縁膜２５よりも薄肉であって、好ましくは５００〜１５００Åとし、更に
好ましくは１０００Å前後、例えば８００〜１２００Åとする。
【００６２】
補助容量電極１９ａ上に設ける絶縁層は、第１の絶縁膜２７として補助容量電極１８ａ
の領域ｘ部分の厚みを確保した上で、この第１の絶縁膜２７よりも薄い絶縁膜を補助容量
電極１８ａの補助容量形成領域ｙ部分に形成するのが目的なので、薄肉化された絶縁膜部
分２６を特別に形成することも考えられるが、第１の絶縁膜２７を例えば２〜５層とし、
薄肉化された絶縁膜部分２６はそのうちの少なくとも一層で構成するのが効率的であり、
良好な膜質の薄肉化された絶縁膜部分２６が得られる。その場合膜質を変えるなどしてエ
ッチング特性を変えて、第１の絶縁膜２７の表面に形成されたうちの一層とすることもで
きる。最も効率的なのは、上述の如く厚肉の絶縁膜２５を形成し、これを補助容量電極１
８ａの表面までエッチングにより除去し、その上に薄肉化された絶縁膜部分２６を形成す
る方法のように、薄肉化された絶縁膜部分２６を第１の絶縁膜２７の表面側に形成された
一層とすることである。これにより、薄肉化された絶縁膜部分２６は、第１の絶縁膜２７
を構成する複数層の内の最も厚みの薄い層で構成することができ、補助容量を格段に大き
くすることができる。
【００６３】
次に、図３（ｆ）に示すように、この薄肉化された絶縁膜部分２６を含む第１の絶縁膜
２７上にａ−Ｓｉ層及びｎ＋ａ−Ｓｉ層からなる半導体層１９を所定の厚さ（例えばａ−
Ｓｉ層１８００Å及びｎ＋ａ−Ｓｉ層５００Å）に形成する。そして、図３（ｇ）に示す
ように、ゲート電極Ｇを覆う部分を残して半導体層１９をエッチングにより除去し、ＴＦ
Ｔの一部となる半導体層１９を形成する。
【００６４】
次いで、透明基板１１上にアルミニウム、モリブデン、クロムあるいはこれらの合金か
らなる導電物質を成膜した後、フォトリソグラフィー法を用いてパターニングすることに
よりその一部をエッチングにより除去し、図４（ａ）に示すように、走査線１６に直交す
る方向に延びる複数本の信号線１７、この信号線１７から延設され半導体層１９に接続さ
れるソース電極Ｓ、及び、一端が半導体層１９に接続されているとともに他端が補助容量
電極１８ａ上の第１の絶縁膜２７上を延在されて薄肉化された絶縁膜部分２６を被覆する
ようにドレイン電極Ｄを形成する。これにより、透明基板１１の走査線１６と信号線１７
との交差部近傍にはスイッチング素子となるＴＦＴが形成される。
【００６５】
なお、ここではドレイン電極Ｄを、信号線１７と平行な方向において補助容量電極１８
ａの周縁の外側から補助容量電極１８ａの表面を被覆するように形成、すなわち、走査線
１６と補助容量電極１８ａとの間から反対側の補助容量電極１８ａの周縁の外側までに亘
って形成した例を示したが、ドレイン電極Ｄと走査線１６との間の距離が近くなって両者
間に寄生容量が形成される可能性があるので、走査線１６に沿う側のドレイン電極Ｄは平
面視で補助容量電極１８ａの周縁と面一か或いは内側となるように形成してもよい。この
ような構成とすると、ドレイン電極Ｄは補助容量電極１８ａによりシールドされた形にな
るため、ドレイン電極Ｄと走査線１６との間に生じる寄生容量は無視できるようになる。
また、ドレイン電極Ｄを、信号線１７と隣接する側では、補助容量電極１８ａの周縁とほ
ぼ面一とすることで補助容量を形成しているが、ドレイン電極Ｄと信号線１７とは同層上
に形成されるため、過度に接近してしまうと、ドレイン電極Ｄと信号線１７とが短絡して
しまう恐れもある。したがって信号線１７と隣接する側のドレイン電極Ｄの位置は、補助
容量電極１８ａの周縁の内側までにして、信号線１７との距離を確保してもよい。
【００６６】
更にまた、図４（ｂ）に示すように、これらの各種配線を覆うように透明基板１１上に
表面の安定化のための無機絶縁材料からなる第２の絶縁膜２８を成膜し、続いて、図４（
ｃ）に示すように、アレイ基板１３の表面を平坦化するための有機絶縁材料からなる層間
膜２９を成膜する。次いで、図４（ｄ）に示すように、補助容量電極１８ａ上の領域ｘ（
図３（ｅ）参照）に位置する部分のドレイン電極Ｄ上に形成されている層間膜２９及び第
２の絶縁膜２８にプラズマエッチング法によってコンタクトホール３０を形成する。
【００６７】
このコンタクトホール３０の形成時には、領域ｘに位置するドレイン電極Ｄの下部には
厚膜の厚肉の絶縁膜２５と薄肉化された絶縁膜部分２６の両層からなる第１の絶縁膜２７
が存在しているため、コンタクトホール３０の形成部分でドレイン電極Ｄと補助容量電極
１８ａとの間に短絡が生じることがなくなる。また、このように、コンタクトホール３０
を形成する位置を遮光性材料である補助容量電極１８ａ上とすることにより、液晶表示装
置１０Ａとしてカラーフィルタ基板１４と貼り合わせた際にその基板間距離が他の部分と
異なることに起因する表示品質のバラつきが目立たなくなる。
【００６８】
最後に、図４（ｅ）に示すように、走査線１６及び信号線１７によって囲まれた１画素
領域ごとに例えばＩＴＯからなる画素電極２０を形成する。このとき好ましくはその一部
が走査線１６及び信号線１７上に位置し、かつ隣接する画素電極２０同士が非接続状態と
なるように設ける。以上の工程によりアレイ基板１３が製造される。
【００６９】
上述した製造方法によって形成されたアレイ基板１３の補助容量は、下電極が補助容量
電極１８ａであり、上電極が画素電極２０に接続されたドレイン電極Ｄであり、誘電体が
厚さ５００〜１５００Åの薄肉化された絶縁膜部分２６であるコンデンサ構造からなる。
よって、誘電体が従来技術のような２５００〜４５００Åのゲート絶縁膜よりも薄肉化さ
れた絶縁膜部分２６からなるので、補助容量を従来技術のものよりも飛躍的に増大させる
ことができる。また、ゲート電極Ｇ、走査線１６及びコンタクトホール３０の形成部分は
厚肉の絶縁膜２５と薄肉化された絶縁膜部分２６の積層体からなる第１の絶縁膜２７によ
って被覆されているので、その絶縁性は十分に確保されており、輝点不良が少ない液晶表
示パネル１０Ａが得られる。
【００７０】
しかも、補助容量を増大させることで補助容量を構成する電極部分を小さくでき、画素
の開口率を上げることができる。更に、ドレイン電極Ｄが補助容量を構成する電極を兼ね
ているため、補助容量の電極としてドレイン電極Ｄ以外に特別に電極（導電層）を設ける
場合よりも画素内の遮光部分を少なくすることができ、開口率をより向上することができ
る。
【００７１】
また、この実施例１では、補助容量部分の薄肉化された絶縁膜部分２６を薄くする方法
として、先に厚肉の絶縁膜２５を成膜し、その厚肉の絶縁膜２５の補助容量電極１８ａと
対応する部分を完全に取り除き、その上から厚肉の絶縁膜２５よりも薄肉化された絶縁膜
部分２６を積層している。補助容量部分の薄肉化された絶縁膜部分２６を薄くする方法と
しては、この他にも先に厚めの絶縁膜を成膜し、その絶縁膜を部分的にエッチングして薄
くする方法もあるが、この実施例１の方が補助容量部分の薄肉化された絶縁膜部分２６の
厚みを制御しやすく、均一な厚さの薄肉化された絶縁膜部分２６を形成することができる
。
【００７２】
以上述べたように、実施例１の液晶表示装置１０Ａによれば、遮光性材料からなる補助
容量電極の面積を大きくすることなく補助容量コンデンサの容量を増大させることができ
、しかも、画素電極２０は、その一部が走査線１６及び信号線１７上に位置し、かつ隣接
する画素電極２０同士が非接続状態となるように設けるので、画素ごとの開口率を低下さ
せることなく、クロストーク及びフリッカ等の表示不良を抑えることができる。
【００７３】
また、実施例１の液晶表示装置１０Ａでは、コンタクトホール３０の形成位置を補助容
量電極１８ａ上の厚肉の絶縁膜２５と薄肉化された絶縁膜部分２６の両層からなる第１の
絶縁膜２７によって被覆された領域ｘとなるようにしたため、コンタクトホール３０の形
成部分でドレイン電極Ｄと補助容量電極１８ａとの間に短絡が生じることがなくなり、製
造時に輝点不良の発生が大幅に減少する。またコンタクトホール３０の形成位置について
は、必ずしも補助容量電極１８ａ上のドレイン電極Ｄで行う必要はないが、補助容量電極
１８ａ上で行えばコンタクトホール３０部分においても補助容量が形成でき、更にはコン
タクトホール３０の位置はもともと光の透過に寄与しないため、独立してコンタクトホー
ル３０を設けるよりも開口率も稼ぐことができる。また、画素電極２０は平らな層間膜２
９上に設けられているので、得られる液晶表示装置１０のセルギャップを均一となし得る
ため、表示画質の良好な液晶表示装置１０Ａが得られる。
【００７４】
なお、本発明においては、コンタクトホール３０の形成位置を補助容量電極１８ａ上の
厚肉の絶縁膜２５と薄肉化された絶縁膜部分２６の両層からなる第１の絶縁膜２７によっ
て被覆された領域ｘとすることは必ずしも必要なものではなく、特に補助容量の増大化が
要求される場合には、コンタクトホール３０の形成位置を補助容量電極１８ａ上の薄肉化
された絶縁膜部分２６によって被覆された領域ｙとしてもよい。この場合、補助容量電極
１８ａ上の厚肉の絶縁膜２５と薄肉化された絶縁膜部分２６の両層からなる第１の絶縁膜
２７によって被覆された領域ｘをなくして全て薄肉化された絶縁膜部分２６によって被覆
された領域ｙとすることができるため、補助容量電極１８ａの面積を変えなくても補助容
量を大幅に大きくすることができるようになる。
【００７５】
また、実施例１の液晶表示装置１０Ａを透過型ではなく半透過型とする場合には、画素
電極のコンタクトホール３０を除く領域に形成された層間膜２９の表面に部分的に微細な
凹凸を形成するとともに、この凹凸部と画素電極２０との間又は画素電極２０の表面に光
反射材料からなる反射膜を成膜すればよい。半透過型の液晶表示装置においては、透過型
の液晶表示装置に比べて透過部の面積が狭いため、開口部の面積を広くすることができる
本発明の液晶表示装置及びその製造方法は特に有効である。また、この液晶表示装置を反
射型としたい場合は、層間膜２９との間又は画素電極２０の表面の全域に反射膜を成膜す
ればよい。
【実施例２】
【００７６】
次に、実施例２の液晶表示装置１０Ｂのアレイ基板の製造工程を図５及び図６を用いて
説明する。なお、実施例２の液晶表示装置１０Ｂのカラーフィルタ基板を透視して表した
アレイ基板の一画素に相当する部分の拡大平面図は図１に示した実施例１の液晶表示装置
１０Ａの場合と同様であるので、必要に応じて図１を援用して説明することとし、実施例
１の液晶表示装置１０Ａの構成と同一の部分には同一の参照符号を付与して説明する。ま
た、図５（ａ）〜図５（ｂ）及び図６（ａ）〜図６（ｄ）は実施例２の液晶表示装置１０
Ｂのアレイ基板を製造する製造工程を示す断面図である。なお、図５（ａ）〜図５（ｅ）
及び図６（ａ）〜図６（ｄ）はいずれも図１のＡ−Ａ断面及びＢ−Ｂ断面に対応する位置
の状態を示す。
【００７７】
先ず、図５（ａ）に示すように、透明基板１１上に所定厚のアルミニウム、モリブデン
、クロムあるいはこれらの合金からなる導電物質層２４を成膜する。そして、図５（ｂ）
に示すように、周知のフォトリソグラフィー法を用いてパターニングすることによりその
一部をエッチングして除去し、横方向に伸びる複数本の走査線１６、この走査線１６に連
なるゲート電極Ｇ及びこれら複数本の走査線１６の間にそれぞれ補助容量線１８を形成す
る。なお、図５（ｂ）においては走査線１６から伸びるゲート電極Ｇと補助容量線１８の
一部を幅広とすることにより形成された補助容量電極１８ａが示されている。
【００７８】
次に、図５（ｃ）に示すように、前記工程によって走査線１６と補助容量線１８が形成
された透明基板１１を真空装置内で高温、例えば３５０℃に加熱し、常法に従ってプラズ
マＣＶＤ（Chemical Vapor Deposition）法等により表面に所定厚さ（例えば１０００Å
）の窒化ケイ素からなる薄肉化された絶縁膜部分２６を形成する。その後、表面に薄肉化
された絶縁膜部分２６を形成した透明基板１１の温度を最初の温度よりも低い温度、例え
ば２５０℃に下げ、同様にプラズマＣＶＤ法等により所定厚さ（例えば３０００Å）の窒
化ケイ素からなる厚肉の絶縁膜２５を形成する。この薄肉化された絶縁膜部分２６及び厚
肉の絶縁膜２５の両者が第１の絶縁膜２７となる。更に、厚肉の絶縁膜２５の表面全体に
例えばａ−Ｓｉ層及びｎ＋ａ−Ｓｉ層からなる半導体層１９を所定の厚さ（例えばａ−Ｓ
ｉ層１８００Å及びｎ＋ａ−Ｓｉ層５００Å）に形成する。
【００７９】
この薄肉化された絶縁膜部分２６及び厚肉の絶縁膜２５及び半導体層１９は、何れも真
空装置から透明基板１１を取り出すことなしに連続的に形成することができる。なお、薄
肉化された絶縁膜部分２６及び厚肉の絶縁膜２５とは、それぞれの絶縁膜形成時の基板温
度が相違しているため、同じ窒化ケイ素からなるものであっても膜の硬さが異なり、基板
温度が高い薄肉化された絶縁膜部分２６の方が硬くなるために緩衝フッ酸による湿式エッ
チングレートが低下する。なお、薄肉化された絶縁膜部分２６の厚さは短絡を起こさない
限り薄い方が好ましく、５００〜１５００Åとするとよい。また、薄肉化された絶縁膜部
分２６と厚肉の絶縁膜２５の両者を合わせた第１の絶縁膜２７の厚さは、ＴＦＴのゲート
電極Ｇ部分で静電気により絶縁破壊を起こさないようにするため、２５００〜５５００Å
とするとよい。
【００８０】
ここでは絶縁膜を積層するときの基板温度を変えることでエッチングレートの異なる絶
縁膜を形成したが、この他にも雰囲気ガスの成分を変えてエッチングレートの異なる絶縁
膜を形成しても良い。例えば、窒化ケイ素を形成する場合、シランガスと窒素ガスを用い
るが、第２層目を形成する際に第１層目を形成するときよりもシランガスの割合を増やす
ことで、第１層の絶縁膜の方を硬くすることができる。
【００８１】
その後、図５（ｄ）に示すように、ＴＦＴのゲート電極Ｇの表面に半導体層１９が残る
ように半導体層１９をドライエッチングにより除去し、次いで厚肉の絶縁膜２５のゲート
電極Ｇから離間している側において、補助容量電極１８ａと走査線１６の間から反対側の
補助容量電極１８ａの周縁の外側に亘って薄肉化された絶縁膜部分２６が露出するように
、厚肉の絶縁膜２５を緩衝フッ酸を用いた湿式エッチングないしはドライエッチングによ
り除去して窓部Ｗを形成する。この際、薄肉化された絶縁膜部分２６のエッチング速度は
厚肉の絶縁膜２５のエッチング速度よりも遅いため、薄肉化された絶縁膜部分２６は実質
的にエッチングされない状態で残すことができる。また、信号線１７に沿う側の窓部Ｗは
、この後の工程で作成されるドレイン電極Ｄと信号線１７との間に生じる寄生容量を減ら
してクロストークを低減するため、補助容量線電極１８ａの周縁の内側となるようにする
。
【００８２】
次いで、透明基板１１上にアルミニウム、モリブデン、クロムあるいはこれらの合金か
らなる導電物質層を成膜した後、図１及び図５（ｅ）に示すように、走査線１６に直交す
る方向に延びる複数本の信号線１７、この信号線１７から延設されて半導体層１９に接続
されるソース電極Ｓ、及び、補助容量電極１８ａ上を覆うとともに一端が半導体層１９に
接続されるドレイン電極Ｄをパターニングする。これにより、透明基板１１の走査線１６
及び信号線１７との交差部近傍にはスイッチング素子となるＴＦＴが形成される。また、
実施例２でもドレイン電極Ｄを走査線１６と補助容量電極１８ａとの間から反対側の補助
容量電極１８ａの周縁の外側までに亘って形成した例を示したが、ドレイン電極Ｄと走査
線１６との間の距離が近くなって両者間に寄生容量が形成される可能性があるので、走査
線１６に沿う側のドレイン電極Ｄは平面視で補助容量電極１８ａの周縁の内側となるよう
に形成するようにしてもよい。
【００８３】
更に、図６（ａ）に示すように、これらの各種配線を覆うように透明基板１１上に表面
の安定化のための無機絶縁性材料（例えば窒化ケイ素）からなる第２の絶縁膜２８を成膜
し、続いて、図６（ｂ）に示すように、アレイ基板１３の表面を平坦化するためのポリイ
ミド等の有機絶縁材料からなる層間膜２９を成膜したのち、図６（ｃ）に示すように、補
助容量電極１８ａ上の領域ｘ（図３（ｅ）参照）に位置する部分のドレイン電極Ｄ上に形
成されている層間膜２９及び第２の絶縁膜２８にプラズマエッチング法によってコンタク
トホール３０を形成する。
【００８４】
このコンタクトホール３０の形成時には、領域ｘに位置するドレイン電極Ｄの下部には
厚膜の薄肉化された絶縁膜部分２６と厚肉の絶縁膜２５の両層からなる第１の絶縁膜２７
が存在しているため、コンタクトホール３０の形成部分でドレイン電極Ｄと補助容量電極
１８ａとの間に短絡が生じることがなくなる。また、このように、コンタクトホール３０
を形成する位置を遮光性材料である補助容量電極１８ａ上とすることにより、液晶表示装
置１０Ｂとしてカラーフィルタ基板１４と貼り合わせた際にその基板間距離が他の部分と
異なることに起因する表示品質のバラつきが目立たなくなる。
【００８５】
そして、図６（ｄ）に示すように、走査線１６及び信号線１７によって囲まれた１画素
領域ごとに例えばＩＴＯからなる画素電極２０を形成する。このとき、光漏れを防止する
ために、好ましくは画素電極２０の一部が走査線１６及び信号線１７上に位置し、かつ隣
接する画素電極２０同士が非接続状態となるように設ける。以上の工程によりアレイ基板
１３が製造される。
【００８６】
上述した製造方法によって形成された実施例２の液晶表示装置１０Ｂのアレイ基板１３
の補助容量は、上述の実施例１の液晶表示装置１０Ａの場合と同様に、下電極が補助容量
電極１８ａであり、上電極が画素電極２０に接続されたドレイン電極Ｄであり、誘電体が
厚さ５００〜１５００Åの薄肉化された絶縁膜部分２６であるコンデンサ構造からなる。
よって、誘電体が従来技術のような２５００〜４５００Åのゲート絶縁膜よりも薄肉化さ
れた絶縁膜部分２６からなるので、補助容量を従来技術のものよりも飛躍的に増大させる
ことができる。また、ゲート電極Ｇ、走査線１６及びコンタクトホール３０の形成部分は
厚肉の絶縁膜２５と薄肉化された絶縁膜部分２６の積層体からなる第１の絶縁膜２７によ
って被覆されているので、その絶縁性は十分に確保されており、輝点不良が少ない液晶表
示パネル１０Ｂが得られる。
【００８７】
なお、上述の実施例２では、薄肉化された絶縁膜部分２６と厚肉の絶縁膜２５をともに
窒化ケイ素からなるものとした例を示したが、両者共に酸化ケイ素で形成してもよく、更
には、薄肉化された絶縁膜部分２６と厚肉の絶縁膜２５の何れか１方を酸化ケイ素として
他方を窒化ケイ素とすることもできる。ただし、エッチングレートの速い層を最上層にも
ってくるのがよく、また、絶縁性の点からすると薄肉化された絶縁膜部分２６は窒化ケイ
素からなるものとする方がよい。また、補助容量線をアルミニウムで形成し、その表面を
陽極酸化して酸化アルミニウムとし、その膜を補助容量部分の薄肉化された絶縁膜部分２
６とすることもできる。
【実施例３】
【００８８】
次に、実施例３の液晶表示装置１０Ｃのアレイ基板の製造工程を図７及び図８を用いて
説明する。なお、実施例３の液晶表示装置１０Ｃのカラーフィルタ基板を透視して表した
アレイ基板の一画素に相当する部分の拡大平面図は図１に示した実施例１の液晶表示装置
１０Ａの場合と同様であるので、必要に応じて図１を援用して説明することとし、実施例
１の液晶表示装置１０Ａの構成と同一の部分には同一の参照符号を付与して説明する。ま
た、図７（ａ）〜図７（ｆ）及び図８（ａ）〜図８（ｆ）は実施例３の液晶表示装置１０
Ｃのアレイ基板を製造する製造工程を示す断面図である。なお、図７（ａ）〜図７（ｆ）
及び図８（ａ）〜図８（ｆ）はいずれも図１のＡ−Ａ断面に対応する位置の状態を示す。
【００８９】
先ず、図７（ａ）に示すように、透明基板１１上に所定厚のアルミニウム、モリブデン
、クロムあるいはこれらの合金からなる導電物質層２４を成膜する。そして、図７（ｂ）
に示すように、周知のフォトリソグラフィー法を用いてパターニングすることによりその
一部をエッチングして除去し、横方向に伸びる複数本の走査線１６、この走査線１６に連
なるゲート電極Ｇ及びこれら複数本の走査線１６の間にそれぞれ補助容量線１８を形成す
る。なお、図７（ｂ）においては走査線１６から伸びるゲート電極Ｇと補助容量線１８の
一部を幅広とすることにより形成された補助容量電極１８ａが示されている。また、ここ
で示す走査線１６及び補助容量線１８は、画素電極との接合コンタクトを取るために、ア
ルミニウムとモリブデンからなる複層構造となっている。
【００９０】
次に、図７（ｃ）に示すように、前記工程によって走査線１６と補助容量線１８が形成
された透明基板１１の表面に、常法に従ってプラズマＣＶＤ法等により表面に所定厚さ（
例えば４５００Å）の窒化ケイ素からなる第１の絶縁膜２７を形成し、更に、第１の絶縁
膜２７の表面全体に例えばａ−Ｓｉ層及びｎ＋ａ−Ｓｉ層からなる半導体層１９を所定の
厚さ（例えばａ−Ｓｉ層１８００Å及びｎ＋ａ−Ｓｉ層５００Å）に形成する。この第１
の絶縁膜２７及び半導体層１９は、何れも真空装置から透明基板１１を取り出すことなし
に連続的に形成することができる。なお、第１の絶縁膜２７の厚さはＴＦＴのゲート電極
Ｇ部分で静電気により絶縁破壊を起こさないようにするため、２５００〜５５００Åとす
るとよい。
【００９１】
その後、図７（ｄ）に示すように、透明基板１１の表面全体にポジ型のフォトレジスト
３１を均一な厚さになるように設け、このフォトレジスト３１をハーフトーンマスク３２
を用いて露光する。このハーフトーンマスク３２は、ＴＦＴのゲート電極Ｇに対応する部
分３３は完全遮光性、補助容量形成領域ｙ（図３（ｅ）参照）に対応する部分３４は透光
性、その他の部分３５は半透過性となされている。したがって、フォトレジスト３１を露
光後に現像すると、図７（ｅ）に示すように、ゲート電極Ｇの表面には厚いフォトレジス
ト３１１が残り、補助容量形成領域ｙの表面にはフォトレジストは存在せずに半導体層１
９が露出し、残りの部分にはゲート電極Ｇの表面のフォトレジスト３１１よりも厚さが薄
いフォトレジスト３１２が残る。
【００９２】
この状態で、補助形成領域の半導体層１９をドライエッチングにより除去して第１の絶
縁膜２７を露出させ、図７（ｆ）に示すように、露出している第１の絶縁膜２７の一部を
緩衝フッ酸により湿式エッチングないしはドライエッチングし、所定厚さ（例えば５００
〜１５００Å）の薄肉化された絶縁膜部分２６が残るようにする。
【００９３】
次いで、図８（ａ）に示すように、薄いフォトレジスト層３１２をアッシングにより除
去して半導体層１９を露出させる。この際、ゲート電極Ｇ上に位置していた厚いフォトレ
ジスト層３１１は、その一部がアッシングされるために、厚さは薄くなるがそのまま半導
体層１９を被覆したまま残る。その後、図８（ｂ）に示すように、ドライエッチングによ
り露出した半導体層１９を除去する。
【００９４】
その後、ゲート電極Ｇ上に位置していた厚いフォトレジスト層３１１をアッシングによ
り除去し、透明基板１１上にアルミニウム、モリブデン、クロムあるいはこれらの合金か
らなる導電物質層を成膜した後、図１及び図８（ｃ）に示すように、走査線１６に直交す
る方向に延びる複数本の信号線１７、この信号線１７から延設されて半導体層１９に接続
されるソース電極Ｓ、及び、補助容量電極１８ａ上の第１の絶縁膜２７を通って薄肉化さ
れた絶縁膜部分２６を覆うとともに一端が半導体層１９に接続されるドレイン電極Ｄをパ
ターニングする。これにより、透明基板１１の走査線１６及び信号線１７との交差部近傍
にはスイッチング素子となるＴＦＴが形成される。
【００９５】
更に、図８（ｄ）に示すように、これらの各種配線を覆うように透明基板１１上に表面
の安定化のための無機絶縁性材料（例えば窒化ケイ素）からなる第２の絶縁膜２８を成膜
し、続いて、アレイ基板１３の表面を平坦化するためのポリイミド等の有機絶縁材料から
なる層間膜２９を成膜する。そして、図８（ｅ）に示すように、ドライエッチングにより
補助容量電極１８ａ上の第１の絶縁膜２７上のドレイン電極上に位置する層間膜２９と保
護絶縁膜２８にコンタクトホール３０を形成する。そして、図８（ｆ）に示すように、走
査線１６及び信号線１７によって囲まれた１画素領域ごとに例えばＩＴＯ等からなる画素
電極２０を形成する。このとき、光漏れを防止するために、好ましくは画素電極２０の一
部が走査線１６及び信号線１７上に位置し、かつ隣接する画素電極２０同士が非接続状態
となるように設ける。以上の工程により実施例３の液晶表示装置１０Ｃのアレイ基板１３
が製造される。
【００９６】
上述した実施例３の製造方法によって形成されたアレイ基板１３の補助容量は、補助容
量電極１８ａ及び画素電極２０に接続されたドレイン電極Ｄがコンデンサの電極に相当し
、補助容量電極１８ａ及びドレイン電極Ｄとの間に配置された薄肉化された絶縁膜部分２
６がコンデンサの誘電体に相当し、しかもこの薄肉化された絶縁膜部分２６からなる誘電
体の厚さは、従来から使用されているゲート絶縁膜の厚さ２５００〜４５００Åよりも大
幅に薄い５００〜１５００Åとすることができるから、補助容量電極１８ａの面積を大き
くしなくても補助容量を飛躍的に増大させることができる。また、ゲート電極Ｇ、走査線
１６及びコンタクトホール３０の形成部分は薄肉化された絶縁膜部分２６よりも厚さが厚
い第１の絶縁膜２７によって覆われているので、絶縁性は十分に確保されるとともにドレ
イン電極Ｄと補助容量電極１８ａとの間の短絡も少なくなる。
【００９７】
なお、上述の実施例３では、第１の絶縁膜２７として単一の窒化ケイ素層からなるもの
を示したが、このような場合には、第１の絶縁膜２７は均質となるため、第１の絶縁膜２
７を緩衝フッ酸により湿式エッチングして厚さの薄い薄肉化された絶縁膜部分２６を形成
する際にはエッチング時間で厳密に管理する必要がある。しかしながら、この第１の絶縁
膜２７をエッチング速度が異なる材料からなる複層構造とすれば、エッチング条件をより
柔軟とすることができ、製造が容易となる。例えば、最初に透明基板１１の温度を高くし
て硬質な窒化ケイ素膜を設けた後、透明基板１１の温度を低くして軟質な窒化ケイ素膜を
積層するようにすれば、軟質な窒化ケイ素膜は緩衝フッ酸によりエッチング速度が速いた
め、多少のエッチング時間の誤差があっても下層の硬質な窒化ケイ素膜はほとんどエッチ
ングされないため、正確な厚さの薄肉化された絶縁膜部分２６を得ることができる。
【００９８】
なお、上述の実施例３では、第１の絶縁膜２７を窒化ケイ素からなるものとした例を示
したが、酸化ケイ素などで形成することができ、更には、第１の絶縁膜２７を複層構造と
して、一方を酸化ケイ素として他方を窒化ケイ素とすることもできる。ただし、絶縁性の
点からすると最上層は窒化ケイ素膜からなるものとする方がよい。
【００９９】
以上述べたように、実施例３の液晶表示装置１０Ｃによれば、補助容量電極１８ａの面
積を大きくすることなく補助容量を増大させることができるとともにドレイン電極Ｄと補
助容量電極１８ａとの間の短絡も少なくなるので、輝点不良が少なく、しかも、画素ごと
の開口率を低下させることなくクロストーク及びフリッカ等の表示不良を抑えることがで
きる。
【０１００】
また、実施例３の液晶表示装置１０Ｃの製造方法によれば、ゲート絶縁膜及び半導体層
を順次連続的に成膜したために、ゲート絶縁膜の成膜及びエッチング工程を行った後に半
導体層の成膜を行う従来例の方法と比較すれば、基板の周囲を常圧状態から真空状態に保
持する工程を１回少なくすることができるとともに、ハーフトーンマスクにより補助容量
線の周囲に残したフォトレジスト層をマスクとしてエッチングにより補助容量線の表面に
位置する半導体層の除去を行うことができ、しかも、ゲート絶縁膜のエッチング工程で生
じるコンタミネーションの影響を受け難くなるためにＴＦＴの特性が悪化することが少な
くなる。加えて、実施例３の液晶表示装置１０Ｃの製造方法によれば、補助容量線の表面
の半導体層をエッチングした後、残ったフォトレジスト層及び半導体層をそのままマスク
としてエッチングにより絶縁層の形成を行うことができるので、絶縁層形成後に半導体層
のエッチング工程が増えるとはいえ、特に絶縁層形成時にフォトリソグラフィー工程を設
ける必要がなくなる。
【図面の簡単な説明】
【０１０１】
【図１】実施例１に係る液晶表示装置の一画素に相当する部分を拡大し、カラーフィルタ基板を透視して示した平面図である。
【図２】図２（ａ）は図１の液晶表示装置のＡ−Ａ線で切断した状態を示す側断面図であり、図２（ｂ）は図１の液晶表示装置のアレイ基板側をＢ−Ｂ線で切断した状態を示す側断面図である。
【図３】図３（ａ）〜図３（ｇ）は図１のアレイ基板を製造する製造工程を示す断面図である。
【図４】図４（ａ）〜図４（ｅ）は図３（ｇ）に引き続く図１のアレイ基板を製造する製造工程を示す断面図である。
【図５】図５（ａ）〜図５（ｅ）は実施例２のアレイ基板を製造する製造工程を示す断面図である。
【図６】図６（ａ）〜図６（ｄ）は図５（ｅ）に引き続く実施例２のアレイ基板を製造する製造工程を示す断面図である。
【図７】図７（ａ）〜図７（ｆ）は実施例３のアレイ基板を製造する製造工程を示す断面図である。
【図８】図８（ａ）〜図８（ｆ）は図７（ｆ）に引き続く実施例３のアレイ基板を製造する製造工程を示す断面図である。
【図９】従来の液晶表示装置の１画素分の概略平面図である。
【図１０】別の従来例のアレイ基板の数画素分の平面図である。
【図１１】図１１（ａ）〜図１１（ｇ）は図１０のアレイ基板の製造工程を順に示す部分断面図である。
【図１２】先願発明の液晶表示装置の一画素に相当する部分を拡大し、カラーフィルタ基板を透視して示した平面図である。
【図１３】図１２の液晶表示装置のＢ−Ｂ線で切断した状態を示す側断面図である。
【図１４】図１４（ａ）〜図４（ｇ）は図１２のアレイ基板を製造する製造工程を示す断面図である。
【図１５】図１５（ａ）〜図１５（ｅ）は図１４（ｇ）に引き続く図１２のアレイ基板を製造する製造工程を示す断面図である。
【符号の説明】
【０１０２】
１０Ａ〜１０Ｄ    液晶表示装置
１１、１２    透明基板
１３    アレイ基板
１４    カラーフィルタ基板
１５    液晶
１６    走査線
１７    信号線
１８    補助容量線
１８ａ    補助容量電極
１９    半導体層
２０    画素電極
２２    カラーフィルタ
２３    共通電極
２４    導電物質層
２５    厚肉の絶縁膜
２６    薄肉化された絶縁膜部分
２７    第１の絶縁膜
２８    第２の絶縁膜
２９    層間膜
３０    コンタクトホール
Ｗ    窓部
【図１】
2008151826.tif 000003
【図２】
2008151826.tif 000004
【図３】
2008151826.tif 000005
【図４】
2008151826.tif 000006
【図５】
2008151826.tif 000007
【図６】
2008151826.tif 000008
【図７】
2008151826.tif 000009
【図８】
2008151826.tif 000010
【図９】
2008151826.tif 000011
【図１０】
2008151826.tif 000012
【図１１】
2008151826.tif 000013
【図１２】
2008151826.tif 000014
【図１３】
2008151826.tif 000015
【図１４】
2008151826.tif 000016
【図１５】
2008151826.tif 000017